СПОСОБ ПОЛУЧЕНИЯ ПРОСТЫХ ПОЛИЭФИРПОЛИОЛОВ

1. Способ получения первого простого полиэфирполиола А и второго монофункционального простого полиэфирполиола В, отличающийся тем, что
(i) получают раствор или дисперсию одного или нескольких стартерных соединений (S-1), каждое из которых включает, по меньшей мере, четыре активных по Церевитинову атома водорода, в одном или нескольких монофункциональных стартерных соединениях (S-2), причем весовое соотношение S-1 к S-2 составляет 20:80 до 85:15,
(ii) получаемый на стадии (i) раствор или получаемую на стадии (i) дисперсию подвергают взаимодействию с одним или несколькими алкиленоксидами, в случае необходимости после добавления катализатора, причем продуктом взаимодействия стартерного соединения (S-1) с одним или несколькими алкиленоксидами является простой полиэфирполиол А, и причем продуктом взаимодействия монофункционального стартерного соединения (S-2) с одним или несколькими алкиленоксидами является монофункциональный простой полиэфирполиол В,
(iii) в случае необходимости получаемую смесь освобождают от катализатора, и
(iv) монофункциональный простой полиэфирполиол В выделяют путем перегонки при пониженном давлении или путем отгонки с инертным газом или с водой, причем остаток содержит простой полиэфирполиол А и до 15 вес.% монофункционального простого полиэфирполиола В. (в пересчете на сумму в вес.% простого полиэфирполиола А и монофункционального простого полиэфирполиола В).
2. Способ по п.1, причем на стадии (i) весовое соотношение S-1 к S-2 составляет от 60:40 до 85:15.
3. Способ по п.1, причем в качестве стартерных соединений (S-1) используют, по меньшей мере, одно соединение, выбранное из группы, включающей моно-, олиго- и полисахариды, пентаэритрит, дипентаэритрит, трипентаэритрит, сорбит, циклические полиолы, полиамины и изомеры или смеси изомеров толу-илендиамима, а в качестве монофункциональных стартерных соединений (S-2)-, по меньшей мере, одно соединение, выбранное из группы, включающей монофункциональные спирты, короткоцепочечные монофункциональные простые моноалкильные эфиры гликолей, высшие монофункциональные спирты жирного ряда, монофункциональные амины и монофункциональные алканоламины.
4. Способ по п.1, причем в качестве стартерных соединений (S-1) используют сахарозу и/или пентаэритрит, а в качестве монофункциональных стартерных соединений (S-2)-, по меньшей мере, одно соединение, выбранное из группы, включающей метанол, этанол, пропанол, бутанол, пентанол и гексанол.
5. Способ по п.1, причем на стадии (ii) используют катализатор, выбранный из группы, включающей биметаллические цианидные соединения (соединения БМЦ), гидриды щелочных металлов, карбоксилаты щелочных металлов, гидроксиды щелочных металлов, алкоксиды щелочных металлов и амины.
6. Способ по п.5, причем на стадии (ii) используют катализатор, выбранный из группы, включающей гидроксиды щелочных металлов, алкоксиды щелочных металлов монофункционального спирта, имидазол и алкилзамещенное производное имидазола.
7. Способ по п.5, причем на стадии (ii) в качестве катализатора используют метанолят калия.
8. Способ по п.1, причем остаток перегонки со стадии (iv) содержит от 95 до 100 вес.% простого полиэфирполиола А и от 0 до 5 вес.% (в пересчете на сумму в вес.% простого полиэфирполиола А и монофункционального простого полиэфирполиола В) монофункционального простого полиэфирполиола В.
9. Способ по одному из пп.1 - 7, причем
(i) получают раствор или дисперсию одного или нескольких стартерных соединений (S-1), каждое из которых включает, по меньшей мере, четыре активных по Церевитинову атома углерода, в одном или нескольких монофункциональных стартерных соединениях (S-2), причем весовое соотношение S-1 к S-2 составляет от 20:80 до 85:15,
(ii) получаемый на стадии (i) раствор или получаемую на стадии (i) дисперсию подвергают взаимодействию с одним или несколькими алкиленоксидами при добавлении катализатора, выбранного из группы основных катализаторов, причем продуктом взаимодействия стартерного соединения (S-1) с одним или несколькими алкиленоксидами является простой полиэфирполиол А, и причем продуктом взаимодействия монофункционального стартерного соединения (S-2) с одним или несколькими алкиленоксидами является монофункциональный простой полиэфирполиол В,
(iii) полученную смесь не освобождают от катализатора,
(iv) монофункциональный простой полиэфирполиол В отделяют путем перегонки при пониженном давлении или путем отгонки с инертным газом или с водой, причем полученный остаток содержит простой полиэфирполиол А и до 15 вес.% монофункционального простого полиэфирполиола В (в пересчете на сумму в вес.% простого полиэфирполиола А и монофункционального простого полиэфирполиола В) и
(v) (1) получаемый остаток, содержащий простой полиэфирполиол А и до 15 вес.% монофункционального простого полиэфирполиола В (в пересчете на сумму в вес.% простого полиэфирполиола и монофункционального простого полиэфирполиола В), в случае необходимости после дополнительного добавления катализатора, подвергают взаимодействию с одним или несколькими алкиленоксидами, причем получают простой полиэфирполиол С и/или
(2) монофункциональный простой полиэфирполиол В, в случае необходимости после дополнительного добавления катализатора подвергают взаимодействию с одним или несколькими алкиленоксидами, причем получают простой полиэфирполиол D.